ПРИМЕНЕНИЕ ОРГАНИЧЕСКОЙ СОЛИ ДЛЯ УВЕЛИЧЕНИЯ ГЛУБИНЫ ПЕРЕРАБОТКИ УГЛЕВОДОРОДСОДЕРЖАЩЕГО СЫРЬЯ И СПОСОБ УВЕЛИЧЕНИЯ ГЛУБИНЫ ПЕРЕРАБОТКИ УГЛЕВОДОРОДСОДЕРЖАЩЕГО СЫРЬЯ
USE OF ORGANIC SALT FOR INCREASE IN PROCESSING DEPTH OF HYDROCARBON-BEARING RAW MATERIAL, AND METHOD FOR INCREASING PROCESSING DEPTH OF HYDROCARBON-CONTAINING RAW MATERIAL

Изобретение относится к нефтеперерабатывающей и нефтехимической отраслям промышленности и может быть использовано для увеличения глубины переработки углеводородсодержащего сырья.
Известны различные способы углубления переработки нефти. В качестве примера можно привести различные методы крекинга, гидрокрекинга, висбрекинга и т.п. (Ахметов С.А. Технология глубокой переработки нефти и газа: Учебное пособие для вузов. Уфа: Гилем, 2002. 672 с.).
Однако эти способы не позволяют достичь достаточного уровня переработки нефти (в России не более 65-70%), особенно тяжелых, сернистых и высокосернистых нефтей.
Известен способ переработки углеводородного сырья (WO 2011078994, МПК C10G 7/00, 30.06.2011). В известном способе наночастицы металлов или их оксидов, или их комбинации добавляют в сырую нефть перед началом перегонки с целью увеличения выхода светлых углеводородов в количестве 0,0004 и 0,02% мас. (предпочтительно 0,001 до 0,01% мас.), при этом наночастицы имеют размер менее 90 нм. Кроме того, наночастицы металлов или их оксидов могут смешивать с наночастицами цеолитов или галогенидов. Указанные наночастицы также добавляют в тяжелый остаток после перегонки для увеличения выхода дизельного топлива.
Однако известный способ не обеспечивает необходимой глубины переработки углеводородного сырья.
Известны также способы углубления переработки нефти за счет каталитических процессов с использованием гетерогенного или гомогенного катализа. Так, например, известен способ каталитического висбрекинга (патент RU 2213763, опубл. 20.04.2003). Сущность изобретения заключается в том, что переработку нефтяного сырья ведут в присутствии активного молибденсодержащего комплекса, образующегося в процессе первичной перегонки нефти. Молибден (в количестве 0,001-1,0 мас.%) вносится в исходное сырье в виде раствора водо- или маслорастворимых солей при температуре 20-80°C и нормальном давлении в исходную нефть. Далее производится атмосферная перегонка нефти на установке AT. Остаток перегонки (мазут) подвергают висбрекингу.
Однако этот метод не позволяет достичь большой глубины переработки с получением максимального количества светлых нефтепродуктов, поскольку продукт висбрекинга может использоваться либо как котельное топливо, либо как сырье для получения битума.
Для повышения дисперсности соли металла в сырьевой смеси и создания контактирования, близкого к межмолекулярному, что в свою очередь связано с повышением эффективности процесса, диспергирование необходимо проводить до образования стабильной эмульсии с диаметром капель 0,5-5,0 мкм, что осуществить в условиях промышленного производства затруднительно.
К недостаткам данного способа также относится отсутствие возможности регенерации молибдена.
Задачей настоящего изобретения является увеличение глубины переработки углеводородсодержащего сырья в термокаталитических процессах.
n
n
n
Решение поставленной задачи достигается тем, что для увеличения глубины переработки углеводородсодержащего сырья в термокаталитических процессах применяют органическую соль, имеющую формулу M(OOC-R), или M(SOC-R), или M(SSC-R), где R обозначает алкил, арил, изоалкил, трет-алкил, алкиларил, возможно включающий гидроксильную, кето-, амино-, карбоксильную, тиокарбаминовую группы, n - 1-3, а М обозначает переходной металл из элементов Периодической системы элементов, предпочтительно из элементов VIII группы Периодической системы элементов: железо, никель, кобальт, палладий, платина, переходной металл из элементов VII группы: марганец, переходной металл из элементов VI группы: хром, молибден, вольфрам.
n
n
n
Способ увеличения глубины переработки углеводородсодержащего сырья осуществляют в присутствии добавки, в качестве которой используют органическую соль, имеющую формулу M(OOC-R), или M(SOC-R), или M(SSC-R), где R обозначает алкил, арил, изоалкил, трет-алкил, алкиларил, возможно включающий гидроксильную, кето-, амино-, карбоксильную, тиокарбаминовую группы, n - 1-3, а М обозначает переходной металл из элементов Периодической системы элементов, из расчета 0,001-0,1% мас. металла на массу исходного сырья, при этом его осуществляют при температуре выше температуры разложения органической соли.
Переходной металл предпочтительно выбирают из элементов VIII, VII, VI групп Периодической системы элементов.
Металл из элементов VIII группы Периодической системы элементов выбирают из группы: железо, никель, кобальт, палладий, платина, металл из элементов VII группы выбирают из марганца, металл из элементов VI группы выбирают из группы, включающей хром, молибден, вольфрам.
Указанная органическая соль в условиях термического воздействия превращается в ультрадисперсную суспензию металла, т.е. получают наночастицы металла, который, в свою очередь, катализирует всевозможные процессы конверсии углеводородов: гидрирования, дегидрирования, деструкции.
3
В качестве углеводородсодержащего сырья преимущественно используют тяжелое сырье с плотностью более 0,850 г/см, например тяжелые нефти, вакуумные газойли, прямогонные мазуты, гудроны, полугудроны, крекинг-остатки, нефтяные шламы индивидуально или в смеси, а также их смеси с горючими ископаемыми (горючие сланцы, битуминозные пески).
Термокаталитические процессы в настоящем изобретении включают каталитический крекинг, висбрекинг, гидровисбрегинг, каталитический риформинг, гидроочистку, гидрокрекинг, атмосферную и вакуумную перегонку, алкилирование, деалкилирование гидроалкилирование, изомеризацию, замедленное коксование.
Изобретение поясняется следующими примерами
Пример 1
3
Образец мазута западно-сибирской нефти с плотностью 0,89 г/см без добавления или с добавлением 2-этилгексаноата марганца из расчета 0,1% мас. или 2-этилгексаноата молибдена из расчета 0,001% мас. на массу исходного сырья подвергается термографическому исследованию на термогравиметрическом анализаторе фирмы "Mettler Toledo". Данные исследований представлены в табл.1.
Таблица 1
Результаты термографического исследования мазута западно-сибирской нефти без добавления катализатора
Температура, °C
155
182
201
221
243
284
410
477
% потери массы
10
20
30
40
50
60
70
80
Таблица 2
Результаты термографического исследования мазута западно-сибирской нефти с добавлением 2-этилгексаноата марганца из расчета 0,1% мас. марганца на массу исходного сырья
Температура, °C
167
191
210
224
240
260
281
323
406
454
% потери массы
10
20
30
40
50
60
70
80
90
99,7
Таблица 3
Результаты термографического исследования мазута западно-сибирской нефти с добавлением 2-этилгексаноата молибдена из расчета 0,001% мас. молибдена на массу исходного сырья
Температура, °C
160
186
206
223
241
264
287
330
411
461
% потери массы
10
20
30
40
50
60
70
80
90
99,8
3
Пример 2 Образец мазута западно-сибирской нефти с плотностью 0,89 г/см с добавлением неодеканоата палладия из расчета 0,1% мас. палладия на массу исходного сырья подвергается термографическому исследованию. Данные исследований представлены в табл.4.
Таблица 4
Результаты термографического исследования мазута западно-сибирской нефти с добавлением неодеканоата палладия из расчета 0,1% мас. палладия на массу исходного сырья
Температура, °C
166
189
209
223
241
258
279
318
400
448
% потери массы
10
20
30
40
50
60
70
80
90
99,8
Пример 3
3
Образец мазута западно-сибирской нефти с плотностью 1,0 г/см с добавлением нафтената никеля из расчета 0,05% мас. никеля на массу исходного сырья подвергается термографическому исследованию. Данные исследований представлены в табл.5.
Таблица 5
Результаты термографического исследования мазута западно-сибирской нефти с добавлением нафтената никеля из расчета 0,05% мас. никеля на массу исходного сырья
Температура, °C
168
192
211
224
242
258
279
320
405
458
% потери массы
10
20
30
40
50
60
70
80
90
99,7
Пример 4
3
Образец мазута западно-сибирской нефти с плотностью 1,0 г/см с добавлением олеата хрома из расчета 0,1% мас. хрома на массу исходного сырья подвергается термографическому исследованию на термогравиметрическом анализаторе фирмы "Mettler Toledo". Данные исследований представлены в табл.6.
Таблица 6
Результаты термографического исследования мазута западно-сибирской нефти с добавлением олеата хрома из расчета 0,1% мас. хрома на массу исходного сырья
Температура, °C
168
190
212
224
242
262
280
323
403
453
% потери массы
10
20
30
40
50
60
70
80
90
99,8
Как показывают результаты термографических исследований, при добавлении указанной органической соли из расчета 0,001-0,1% мас. металла на массу исходного сырья при температуре выше 240°C начинается термокаталитическое действие, что объясняется разложением органической соли.
3
Пример 5. Образец мазута западно-сибирской нефти с плотностью 0,89 г/см с добавлением ацетилацетоноата палладия из расчета 0,1% мас. палладия на массу исходного сырья подвергается термографическому исследованию. Данные исследований представлены в табл.7.
Таблица 7
Результаты термографического исследования мазута западно-сибирской нефти с добавлением ацетилацетоноата палладия из расчета 0,1% мас. палладия на массу исходного сырья
Температура, °C
167
188
210
224
245
258
270
315
395
435
% потери массы
10
20
30
40
50
60
70
80
90
99,8
3
Пример 6. Образец мазута западно-сибирской нефти с плотностью 0,89 г/см с добавлением кобальтовой соли диэтилтиокарбаминовой кислоты из расчета 0,1% мас. кобальта на массу исходного сырья подвергается термографическому исследованию. Данные исследований представлены в табл.8.
Таблица 8
Результаты термографического исследования мазута западно-сибирской нефти с добавлением кобальтовой соли диэтилтиокарбаминовой кислоты из расчета 0,1% мас. кобальта на массу исходного сырья
Температура, °C
167
188
205
214
235
246
261
305
377
418
% потери массы
10
20
30
40
50
60
70
80
90
99,8
Введение указанных органических солей в сырье может углубить переработку нефти как на стадии атмосферной перегонки, так и в процессе вакуумной перегонки тяжелого углеводородсодержащего сырья, в процессах крекинга, висбрекинга, замедленного коксования или любого воздействия термического характера на продукты, содержащие углеводороды.
3
Пример 7. Образец мазута западно-сибирской нефти с плотностью 0,89 г/см с добавлением 2-этилгексаноата кобальта из расчета 0,1% мас. кобальта на массу исходного сырья подвергают перегонке по Энглеру. Результаты представлены в табл.9 и 10
Таблица 9
Температу-ра, °C
295
319
328
332
336
341
344
347
349
350
352
358
Объем дистиллята, мл
5
10
15
20
25
30
35
40
45
50
55
60
Таблица 10
Материальный баланс перегонки мазута, полученного атмосферной перегонкой западно-сибирской нефти
Наименование продукта
Загрузка, г
%
Получено
Масса фракции, г
% к сырью
Мазут + 0,1% мас. катализатора
88,2
100
1. Фракция (до 350°C)
43,8
49,66
2. Фракция (350-360°C)
14,8
16,78
3. Фракция (360°C и выше)
27,6
31,3
4. Потери (газ)
2,0
2,26
итого
88,2
100
Кубовый остаток (фракция выше 360°C) был изучен на содержание наночастиц методом АСМ микроскопии на сканирующем зондовом микроскопе Solver Pro-M фирмы NT-MDT. Результаты измерений показывают, что размер наночастиц никеля составляет 50-80 нм.
Пример 8. Образец вакуумного газойля, полученного вакуумной перегонкой мазута западно-сибирской нефти, с добавлением 2-этилгексаноата кобальта из расчета 0,1% мас. кобальта на массу исходного сырья подвергают перегонке по Энглеру. Результаты представлены в табл.11 и 12.
Таблица 11
Температура, °C
323
336
345
350
356
361
Объем дистиллята, мл
10
15
20
25
30
35
Таблица 12
Материальный баланс перегонки вакуумного газойля, полученного вакуумной перегонкой западно-сибирской нефти
Наименование продукта
Загрузка, г
%
Получено
Масса фракции, г
% к сырью
Вакуумный газойль + 0,1% мас. катализатора
88,8
100
1. Фракция (115-360°C)
54,0
60,81
2. Фракция (360°C и выше)
31,6
35,59
3. Потери (газ)
3,2
3,60
итого
88,8
100
Как показывают результаты, приведенные в табл.11 и 12, предлагаемый способ крекинга вакуумного газойля с применением предлагаемого катализатора позволяет получить дополнительно дизельные фракции из фракций, выкипающих выше 360°C.
Металл-катализатор из остатков может быть выделен термическим воздействием выше 450°C (см. табл.2-8).